(57)【特許請求の範囲】
【請求項１】
活物質と結着剤とを含む電極材料であって、前記結着剤が、水溶性アニリン系導電性高分子とゴム系ラテックスと水溶性高分子とを含むことを特徴とする電極材料。
【請求項２】
前記水溶性アニリン系導電性高分子が、ポリアニリンスルフォン酸であることを特徴とする請求項１に記載の電極材料。
【請求項３】
前記水溶性アニリン系導電性高分子が、前記電極材料に対して０．１〜１０重量％の比率で含まれることを特徴とする請求項１又は請求項２に記載の電極材料。
【請求項４】
前記ゴム系ラテックスが、前記電極材料に対して０．１〜１０重量％の比率で含まれることを特徴とする請求項１から請求項３の何れかに記載の電極材料。
【請求項５】
前記水溶性高分子が、ポリビニルアルコールであることを特徴とする請求項１から請求項４の何れかに記載の電極材料。
【請求項６】
前記水溶性高分子が、前記電極材料に対して０．１〜１０重量％の比率で含まれることを特徴とする請求項１から請求項５の何れかに記載の電極材料。
【請求項７】
活物質と、水溶性アニリン系導電性高分子、ゴム系ラテックス及び水溶性高分子を含む結着剤と、水とを混練した後、乾燥させることを特徴とする電極材料の製造方法。
【請求項８】
前記水溶性アニリン系導電性高分子が、ポリアニリンスルフォン酸であることを特徴とする請求項７に記載の電極材料の製造方法。
【請求項９】
前記水溶性高分子が、ポリビニルアルコールであることを特徴とする請求項７又は請求項８に記載の電極材料の製造方法。
【請求項１０】
請求項１から請求項６の何れかに記載の電極材料を備えたことを特徴とする電極。
【請求項１１】
請求項１０に記載の電極を備えたことを特徴とする電池。
【発明の詳細な説明】
【０００１】
【発明の属する技術分野】
本発明は、リチウム二次電池等に好適に使用できる電極材料及びその製造方法、電極並びに電池に関するものである。
【０００２】
【従来の技術】
小型軽量化及び高性能化が進んでいる携帯電子機器のニーズに応えるため、リチウム二次電池の高容量化が急務となっている。
リチウム二次電池の高容量化のためには活物質の単位重量あたりの容量を増加させることはもちろん重要であるが、極板内の活物質以外の割合を極力減らし、活物質をより多く入れることができるようにすることも重要である。
【０００３】
現在負極板の結着剤として広く用いられているポリフッ化ビニリデン（ＰＶｄＦ）は、N-メチル-2-ピロリドンのような有機溶剤に溶解する樹脂である。ＰＶｄＦは、本来は接着剤ではないが、黒鉛材料との相性が良く、これを概ね黒鉛の8〜10%程度添加することによって高い結着力をもった極板を作成することが可能となる。
しかし、ＰＶｄＦは繊維が密に詰まったような状態で活物質を覆うため、容量、効率ともに活物質が本来持っている電池性能を低下させる要因となる。また、活物質へのリチウムイオンの円滑な挿入・脱離が行われるためには、電極のインピーダンスを極力低下させることが有用な手段であるが、一般的に結着剤は非導電性物質であるため、出来る限り結着剤の量を減らすとともに、結着剤そのものの導電性を向上させる必要がある。導電性高分子を結着剤に組み入れることができれば、従来の結着剤では得られない電池特性を得ることができる可能性がある。
また、ＰＶｄＦは高い接着力を有するものの柔軟性に乏しい。そのため、天然黒鉛のように面間隔が狭く、充放電による膨張収縮率が高い材料を活物質として用いると、結合が破壊されてサイクル特性が低下しやすい傾向がある。そこで、結着剤に弾性を付与し、充放電にともなう膨脹収縮を柔軟に吸収するさせる必要がある。
さらに、ＰＶｄＦのように溶剤系結着剤の場合は、安全性や製造時の溶剤回収などの問題点があるため、水系の結着剤であることが望まれている。
【０００４】
一方、リチウム電池用に使用されている水系結着剤としては、スチレン−ブタジエンゴム（ＳＢＲ）のようなゴム系ラテックスがある。ＳＢＲは弾性が高く、セルロースなどの増粘剤とともに使用することにより、充放電にともなう電極の膨脹収縮を緩和することが期待されているが、これらゴム系ラテックス結着剤は点接着であり、ＰＶｄＦに比べ活物質との接触面積が狭い。そのため、接着力が弱く、極板からの活物質の脱落や活物質同士の結着性の低下を招やすく、サイクル特性がＰＶｄＦに比べ劣る傾向がある。
特に、人造黒鉛は一般的に比表面積が小さい上に濡れ性が悪く、人造黒鉛の結着剤としてゴム系ラテックスと増粘剤のみの合材を用いた場合、数100回以上の充放電に耐える十分な接着性を得ることは難しい。
【０００５】
【発明が解決しようとする課題】
本発明は、上記事情に鑑みてなされたものであって、活物質間あるいは活物質と集電体の結着性に優れ、柔軟性を備え、高い充放電容量と優れたサイクル特性を備えると共に安全性や溶剤回収の問題もない電極材料及びその製造方法を提供し、またこの電極材料を有する負極電極及びリチウム二次電池を提供することを課題とする。
【０００６】
【課題を解決するための手段】
本発明者らは、上記課題を検討した結果、水溶性アニリン系導電性高分子と水溶性高分子とを含む結着剤が、従来の結着剤に代わる有効な結着剤であることを見出した。
また、本発明者らはさらに検討を進めた結果、水溶性アニリン系導電性高分子及び水溶性高分子に、さらにゴム系ラテックスを加えると、充放電に伴う活物質の膨張収縮を吸収する柔軟性も兼ね備え、サイクル特性に優れた電極を作成できる結着剤となることを見出した。
【０００７】
すなわち、本発明の電極材料は、活物質と結着剤とを含む電極材料であって、前記結着剤が、水溶性アニリン系導電性高分子とゴム系ラテックスと水溶性高分子とを含むことを特徴とする。
水系結着剤は一般的にセルロースなどの水溶性高分子を増粘剤として使用するが、本発明では、水溶性高分子は単なる増粘剤としての役割だけでなく、水溶性アニリン系導電性高分子と併用することにより高い接着性を生み出す結着剤としての役割を担っている。さらにゴム系ラテックスを併用することにより、柔軟性を向上させることができる。
係る電極材料においては、従来の結着剤を使用する場合と比較して、半分以下の結着剤の使用で充分な結着性を持たせることができる。そのため、活物質が有効に機能し、単位重量あたりの充放電容量が増加するとともに、結着剤が少ない分、より多くの活物質を電極に使用することができるために、電池全体の容量が増加する。また、ゴム系ラテックスを併用することにより、結着剤が柔軟性に富むため、充放電に伴う活物質の膨張収縮を吸収することができ、優れたサイクル特性を備える電極材料とすることができる。また、水系の結着剤であるので、安全性や溶剤回収の問題を解消することができる。
【０００８】
また、本発明の電極材料の製造方法は、活物質と、水溶性アニリン系導電性高分子、ゴム系ラテックス及び水溶性高分子を含む結着剤と、水とを混練した後、乾燥させることを特徴とする。
係る電極材料の製造方法によれば、従来の結着剤を使用する場合と比較して、半分以下の結着剤の使用で充分な結着性を持たせることができる。また、結着剤が柔軟性に富むため、充放電に伴う活物質の膨張収縮を吸収することができる。また、導電性高分子ポリアニリンを含有しているため、リチウムイオンの挿入・脱離が円滑に行われ、高い電流密度での充放電においてもサイクル劣化を抑制できる。そのため、高い充放電容量と優れたサイクル特性を備える電極材料とすることができる。また、溶媒として水を使用するので、安全性や溶剤回収の問題を解消することができる。
【０００９】
次に、本発明の電極は、先のいずれかの電極材料を備えたことを特徴とする。この場合、エネルギー密度が高く、サイクル特性に優れた電極とすることができる。特に、これを負極電極として構成した場合に、高い電池特性を得ることができる。
また、本発明の電池は、かかる電極を、正極及び／又は負極として備えたことを特徴とする。係る電池によれば、エネルギー密度が高く、サイクル特性に優れた電池とすることができる。本発明の電池は、リチウム二次電池やニッケル水素電池等として構成できるが、特にリチウム二次電池として構成した場合に高い電池特性を得ることができる。
【００１０】
【発明の実施の形態】
以下、本発明の実施の形態を説明する。
本実施形態の電極材料は、活物質を結着剤で結着したものである。本実施形態に用いる活物質としては、天然黒鉛、人造黒鉛、天然黒鉛、人造黒鉛、膨脹黒鉛、炭素繊維、フェノール樹脂焼成品のような難黒鉛炭素類、アセチレンブラック、ケッチェンブラックなどのカーボンブラック類、カーボンナノチューブ、フラーレン、活性炭、などの炭素および黒鉛材料、さらにはLiと合金可能なAl, Si, Sn, Ag, Bi, Mg, Zn, In, Ge, Pb, Pd, Pt, Tiなどの金属、およびこれらの元素を含む化合物、またはこれらの金属および化合物と炭素および黒鉛材料との複合化物、リチウム含有窒化物がリチウム二次電池の負極材そして使用可能な材料があげられるが、正極活物質に対しても本発明の材料を結着剤として使用しても差し支えない。
【００１１】
本実施形態に用いる結着剤は、水溶性アニリン系導電性高分子と水溶性高分子およびゴム系ラテックスとをすべて含むものである。
水溶性アニリン系導電性高分子としては、ポリアニリンスルフォン酸、ポリアニリンスルフォン酸、ポリアニリンカルボン酸等を採用することができるが、ポリアニリンスルフォン酸とすることが好ましい。ポリアニリンスルフォン酸はリチウム二次電池の負極材として一般的に用いられている炭素材料との相互作用が強く、高い決着性を生み出すことができる。
また、これら水溶性アニリン系高分子に含まれるポリアニリンは導電性の高分子であり、これを使用した電極のインピーダンスを他の高分子結着剤を用いた場合に比べ低減させることができる。ポリアニリンを含有した水溶性高分子の作成方法はたとえば特開2000-219739に示されている。
水溶性アニリン系導電性高分子と活物質だけでは十分な接着力を得ることができないが、これと水溶性高分子を混合することにより、活物質間および活物質と集電体間の高い接着力を得ると同時に、均一な電極を作成するために必要な粘度および塗工性を与えることができる。水溶性高分子を導入することにより接着性は向上するが、電極の柔軟性は損なわれる。そこで、ゴム系ラテックスを水溶性アニリン系導電性高分子および水溶性高分子と併用することにより、電極の柔軟性が非常に向上し、充放電に伴う電極の膨脹収縮を柔軟に吸収し、その結果優れたサイクル特性を達成することができる。また、上記結着剤は従来の結着剤に比べて少ない量で十分な接着性をもつため、活物質を有効に活用することによって高い電池容量をえることができる。
【００１２】
この水溶性アニリン系導電性高分子は、電極材料全体に対して０．１〜１０重量％の比率で含まれることが好ましい。０．１重量％より少ないと活物質間および活物質と集電体の間の決着力が低下するため好ましくなく、１０重量％より多い電池容量の低下およびインピーダンス増加による高電流特性の劣化を招くので好ましくない。また、結着剤と活物質および水から構成される塗料の集電体への塗工性も低下するので好ましくない。
また、より好ましい比率は、０．３〜２重量％である。
【００１３】
また、水溶性高分子としては、ポリビニルアルコール、カルボキシメチルセルロース、ポリビニルピロリドン、ポリアクリル酸、ポリメタクリル酸、ポリエチレンオキシド、ポリアクリルアミド、ポリ−Ｎ−イソプロピルアクリルアミド、ポリ−Ｎ，Ｎ−ジメチルアクリルアミド、ポリエチレンイミン、ポリオキシエチレン、ポリ（２−メトキシエトキシエチレン）、ポリ（３−モルフィリニルエチレン）、ポリビニルスルホン酸、ポリビニリデンフルオライド、アミロース、等が挙げられるが、ポリビニルアルコールとすることが好ましい。ポリビニルアルコールは充放電に伴う劣化や析出物がなく、安定した充放電が行われ、高い充放電容量と優れたサイクル特性を達成することができる。
【００１４】
この水溶性高分子は、前記電極材料に対して０．１〜１０重量％の比率で含まれることが好ましい。０．１重量％より少ないと結着剤と活物質および水からなる塗料の粘度が低すぎて均一な電極を作成することが難しく、結着性も低下する。また１０重量％より多いと逆に粘度が上がりすぎて塗工性が著しく低下するとともに、電極の柔軟性も低下し、さらに電極内の活物質の割合が減少することによる電池容量の低減を招くので好ましくない。
より好ましい比率は、０．３〜３重量％である。
【００１５】
また、ゴム系ラテックスとしては、スチレンブタジエンゴム、ニトリルブタジエンゴム、メチルメタクリレートブタジエンゴム、クロロブレンゴム等を採用することかできるが、スチレンブタジエンゴムとすることが好ましい。
これにより、高い柔軟性の電極が作成でき、優れたサイクル特性を達成することができる。
【００１６】
このゴム系ラテックスは、前記電極材料に対して０．１〜１０重量％の比率で含まれることが好ましい。０．１重量％より少ないと十分な柔軟性を得ることができず、１０重量％より多いと逆に電極が固くなってしまう。また結着剤の合計量が増えるために電池容量の低下を招くので好ましくない
【００１７】
また、水溶性アニリン系導電性高分子と水溶性高分子とゴム系ラテックスの合計量は、前記電極材料に対して１０重量％以下の比率、より好ましくは5%以下の比率で含まれることが好ましい。１０重量％より多いと電極インピーダンスの増大、電池容量の低下を招くとともに、電極の柔軟性も損なわれるので好ましくない。
【００１８】
また、本実施形態の電極材料には、活物質と結着剤との他に、カーボンブラック、気相成長炭素繊維などの導電剤、および電池特性向上のため金属、金属化合物、酸化物等他の成分を必要に応じて加えても差し支えない。
【００１９】
本実施形態の電極材料は、電極材料と水とを混練したペーストを乾燥することにより製造できる。
この乾燥は、実際上は負極電極の集電体上でなされる。すなわち、電極材料と水とを混練りしたペーストを金属箔若しくは金属網からなる集電体に塗布して乾燥することにより、負極電極が構成できる。
この乾燥にあたり、結着剤に用いる水溶性高分子がポリビニルアルコールである場合は、乾燥温度を１５０℃以下とすることが好ましい。１５０℃より高い温度で乾燥すると、ポリビニルアルコールが分解してしまうとともに、水溶性アニリン系高分子由来の電気抵抗が増加するために好ましくない。
【００２０】
本実施形態の電極材料によれば、従来の結着剤を使用する場合と比較して、半分以下の結着剤の使用で充分な結着性を持たせることができる。そのため、高い電池容量を得ることが出来る。また柔軟性に富んでいるため、優れたサイクル特性を備える電極材料とすることができる。また、導電性高分子ポリアニリンを含有しているため、リチウムイオンの挿入・脱離が円滑に行われ、高い電流密度での充放電においてもサイクル劣化を抑制できる。また、水系の結着剤であるので、安全性や溶剤回収の問題を解消することができる。
なお、上記実施形態の電極材料は、負極材料として説明したが、上記結着剤を使用して正極材料として構成できることはもちろんである。
【００２１】
次に、本実施形態の負極電極は、上述のように、集電体上に本実施形態の電極材料を塗布乾燥したものである。負極電極は、特に限定されないが、負極端子も兼ねる負極缶の底部に着設されている。
【００２２】
また、本実施形態のリチウム二次電池は、この負極電極と、リチウムの吸蔵・放出が可能な正極電極、及び有機電解質とにより構成することができる。
正極電極としては、例えば、ＬｉＭｎ2Ｏ4、ＬｉＣｏＯ2、ＬｉＮｉＯ2、ＬｉＦｅＯ2、Ｖ2Ｏ5、ＴｉＳ、ＭｏＳ等のリチウムの吸蔵、放出が可能な正極電極材料や、有機ジスルフィド化合物または有機ポリスルフィド化合物等の正極電極材料を含むものが例示できる。
正極電極も、特に限定されないが、正極端子も兼ねる正極缶の底部に着設されている。
【００２３】
有機電解質としては、例えば、非プロトン性溶媒にリチウム塩が溶解されてなる有機電解液を例示できる。
非プロトン性溶媒としては、プロピレンカーボネート、エチレンカーボネート、ブチレンカーボネート、ベンゾニトリル、アセトニトリル、テトラヒドロフラン、２−メチルテトラヒドロフラン、γ−ブチロラクトン、ジオキソラン、４−メチルジオキソラン、Ｎ、Ｎ−ジメチルホルムアミド、ジメチルアセトアミド、ジメチルスルホキシド、ジオキサン、１，２−ジメトキシエタン、スルホラン、ジクロロエタン、クロロベンゼン、ニトロベンゼン、ジメチルカーボネート、メチルエチルカーボネート、ジエチルカーボネート、メチルプロピルカーボネート、メチルイソプロピルカーボネート、エチルブチルカーボネート、ジプロピルカーボネート、ジイソプロピルカーボネート、ジブチルカーボネート、ジエチレングリコール、ジメチルエーテル等の非プロトン性溶媒、あるいはこれらの溶媒のうちの二種以上を混合した混合溶媒を例示でき、特にプロピレンカーボネート、エチレンカーボネート、ブチレンカーボネートのいずれか１つを必ず含むとともにジメチルカーボネート、メチルエチルカーボネート、ジエチルカーボネートのいずれか１つを必ず含むことが好ましい。
【００２４】
また、リチウム塩としては、ＬｉＰＦ6、ＬｉＢＦ4、ＬｉＳｂＦ6、ＬｉＡｓＦ6、ＬｉＣｌＯ4、ＬｉＣＦ3ＳＯ3、Ｌｉ（ＣＦ3ＳＯ2）2Ｎ、ＬｉＣ4Ｆ9ＳＯ3、ＬｉＳｂＦ6、ＬｉＡlＯ4、ＬｉＡlＣl4、ＬｉＮ（ＣxＦ2x+1ＳＯ2）（ＣyＦ2y十1ＳＯ2）（ただしｘ、ｙは自然数）、ＬｉＣｌ、ＬｉＩ等のうちの１種または２種以上のリチウム塩を混合させてなるものを例示でき、特にＬｉＰＦ6、ＬｉＢＦ4のいずれか１つを含むものが好ましい。
またこの他に、リチウム二次電池の有機電解液として従来から知られているものを用いることもできる。
【００２５】
また有機電解質は、ポリエチレンオキシド、ポリビニルアルコール等のポリマーに上記記載のリチウム塩のいずれかを混合させたものや、膨潤性の高いポリマーに有機電解液を含浸させたもの等、いわゆるポリマー電解質を用いても良い。
【００２６】
本実施形態のリチウム二次電池は、上記の正極電極と負極電極の何れか、あるいは双方にリチウムを吸蔵させる電解処理を行った後、上記の正極電池が着設された正極缶と、負極電極が着設された負極缶とを、有機電解質を封入しつつ、絶縁パッキンを介して合わせることにより組み立てられる。
【００２７】
本実施形態の負極電極及びリチウム二次電池によれば、本実施形態の電極材料をリチウムの担持体として用いているので、エネルギー密度が高く、サイクル特性に優れたリチウム二次電池を構成することができる。
【００２８】
なお、上記実施形態ではコイン型のリチウム二次電池としたが、例えば、円筒形、角形、あるいはシート型等の種々の形状に構成することができる。
【００２９】
【実施例】
［実施例１］
９６重量％の天然黒鉛と、２重量％のポリビニルアルコール（ＰＶＡ）と、ポリアニリンスルフォン酸（ＰＡＳＡ）として、１重量％の三菱レイヨン製導電性塗工液ａｑｕａＰＡＳＳ（以下ＰＡＳＳと略称する。）と、スチレン−ブタジエンゴム（ＳＢＲ）と、水とを混合し、攪拌機を用いて１５分攪拌し、ペースト状負極用合剤を調製し銅箔に塗布した。これを６０℃で３０分予備乾燥後、１２０℃で２４時間真空乾燥した。このようにして、厚さ１００μｍの電極材料を銅箔上に積層した。
そして、電極材料を積層させた銅箔を直径１３ｍｍの円形に打ち抜いて１ｔｏｎ／ｃｍ2の圧力で圧延し、負極電極とした。この負極電極を作用極とし、円形に打ち抜いた金属リチウム箔（正極電極）を対極とし、作用極と対極との間に多孔質ポリプロピレンフィルムからなるセパレータを挿入し、電解液としてジメチルカーボネート（ＤＭＣ）、ジエチルカーボネート（ＤＥＣ）及びエチレンカーボネート（ＥＣ）の混合溶媒に溶質としてＬｉＰＦ6が１（モル／Ｌ）の濃度となるように溶解させたものを用いて、コイン型のテストセルを作成した。
【００３０】
このテストセルを用いて充放電試験を行った。まず、充放電電流密度を０．２Ｃとし、充電終止電圧を０Ｖ（Ｌ ｉ／Ｌ ｉ+）、放電終止電圧を１．５Ｖ（Ｌ ｉ／ Ｌｉ+）とした充放電試験を４回行った。次いで、充放電電流密度を１Ｃとし、充電終止電圧を０Ｖ（Ｌ ｉ／Ｌ ｉ+）、放電終止電圧を１．５Ｖ（Ｌ ｉ／Ｌｉ+）とした充放電試験を５０回行った。なお、すべての充電は定電流／定電圧で行い、定電圧充電の終止電流は０．０１Ｃとした。
そして、電極材料の１サイクル目（０．２Ｃ）における放電容量及び充放電効率を求めた。また、５サイクル目（１Ｃの１サイクル目）の放電容量を求めた。さらに、また、５４サイクル目（１Ｃの５０サイクル目）の放電容量を１サイクル目の放電容量で除した容量比（54th/1st）を求めた。これらの結果を表１に示す。
【００３１】
［実施例２］
９５重量％の天然黒鉛と、２重量％のＰＶＡと、１重量％のＰＡＳＳと、２重量％のＳＢＲと、水とを混合してペースト状負極用合剤を調製した以外は実施例１と同様にして、コイン型のテストセルを作成した。
そして、このコイン型テストセルについて、実施例１と同様の充放電試験を行った。結果を表１に併せて示す。
【００３２】
［実施例３］
９４重量％の天然黒鉛と、２重量％のＰＶＡと、１重量％のＰＡＳＳと、３重量％のＳＢＲと、水とを混合してペースト状負極用合剤を調製した以外は実施例１と同様にして、コイン型のテストセルを作成した。
そして、このコイン型テストセルについて、実施例１と同様の充放電試験を行った。結果を表１に併せて示す。
【００３３】
［比較例１］
９０重量％の天然黒鉛と、１０重量％のポリフッ化ビニリデン（ＰＶｄＦ）と、N-メチル-2-ピロリドン（ＮＭＰ）とを混合してペースト状負極用合剤を調製した以外は実施例１と同様にして、コイン型のテストセルを作成した。
そして、このコイン型テストセルについて、実施例１と同様の充放電試験を行った。結果を表１に併せて示す。
【００３４】
［比較例２］
９６重量％の天然黒鉛と、２重量％のＰＶＡと、２重量％のＰＡＳＳと、水とを混合してペースト状負極用合剤を調製した以外は実施例１と同様にして、コイン型のテストセルを作成した。
そして、このコイン型テストセルについて、実施例１と同様の充放電試験を行った。結果を表１に併せて示す。
【００３５】
［実施例４］
９６重量％の人造黒鉛と、２重量％のＰＶＡと、１重量％のＰＡＳＳと、１重量％のＳＢＲと、水とを混合してペースト状負極用合剤を調製した以外は実施例１と同様にして、コイン型のテストセルを作成した。
そして、このコイン型テストセルについて、実施例１と同様の充放電試験を行った。結果を表１に併せて示す。
【００３６】
［比較例３］
９６重量％の人造黒鉛と、３重量％のＳＢＲと、１重量％のＣＭＣと、水とを混合してペースト状負極用合剤を調製した以外は実施例１と同様にして、コイン型のテストセルを作成した。
そして、このコイン型テストセルについて、実施例１と同様の充放電試験を行った。結果を表１に併せて示す。
【００３７】
［比較例４］
９０重量％の人造黒鉛と、１０重量％のＰＶｄＦと、ＮＭＰとを混合してペースト状負極用合剤を調製した以外は実施例１と同様にして、コイン型のテストセルを作成した。
そして、このコイン型テストセルについて、実施例１と同様の充放電試験を行った。結果を表１に併せて示す。
【００３８】
［比較例５］
９６重量％の人造黒鉛と、２重量％のＰＶＡと、２重量％のＰＡＳＳと、水とを混合してペースト状負極用合剤を調製した以外は実施例１と同様にして、コイン型のテストセルを作成した。
そして、このコイン型テストセルについて、実施例１と同様の充放電試験を行った。結果を表１に併せて示す。
【００３９】
【表１】
0004050024.tif 000002
【００４０】
表１に示すように、活物質として天然黒鉛、結着剤としてＰＶＡ２％ととＰＡＳＳ、ＳＢＲを各１％使用した実施例１では、結着剤としてＰＶｄＦを使用した比較例１と比較して高い放電容量と充放電効率が得られた。また、容量維持率については、著しい向上が認められた。
また、これらの電池特性の向上は、ＰＶＡとＰＡＳＳを各２％使用した比較例２よりも顕著であった。これは、ＳＢＲの添加により、結着剤に柔軟性が付与され、充放電に伴う活物質の膨張収縮を吸収できるためと考えられる。
【００４１】
実施例２、３は、結着剤としてＰＶＡ、ＰＡＳＳ、ＳＢＲを使用しているが、ＳＢＲの使用量を変えたものである。いずれも、実施例１程は、電池特性の向上が得られなかった。これは、ＳＢＲの量が多いと、ＰＡＳＳの有する導電性が若干低下するためと考えられる。
【００４２】
次に、活物質として人造黒鉛を使用する場合であるが、人造黒鉛は天然黒鉛と比較して一般的に比表面積が小さい上、濡れ性が悪い場合が多いので、ＳＢＲのような点接触の結着剤のみでは十分結着性を得ることは困難である。実際、ＳＢＲとＣＭＣとを用いた比較例３をＰＶｄＦを使用した比較例４と比較すると何れの特性も大きく下がっており、このことを裏付けている。
ところが、水系であっても、実施例４のようにＰＶＡとＰＡＳＳとＳＢＲとを使用すると、ＰＶｄＦを用いた比較例４と同等の放電容量と充放電効率が得られると共に、比較例４よりも高い容量維持率が得られた。
これは、ＰＡＳＳが電極内で活物質をコーティングすることにより高い接着性が得られると共に、表面の濡れ性も向上して、活物質と結着剤とが良くなじんでいるためと考えられる。
また、これらの電池特性の向上は、ＰＶＡとＰＡＳＳを各２％使用した比較例５よりも顕著であった。これは、ＳＢＲの添加により、結着剤に柔軟性が付与され、充放電に伴う活物質の膨張収縮を吸収できるためと考えられる。
【００４３】
【発明の効果】
以上、詳細に説明したように、本発明の電極材料及びその製造方法によれば、充来の結着剤を使用する場合と比較して、半分以下の結着剤の使用で充分な結着性を持たせることができる。また、結着剤が柔軟性に富むため、充放電に伴う活物質の膨張収縮を吸収することができる。そのため、高い充放電容量と優れたサイクル特性を備える電極材料とすることができる。また、導電性高分子ポリアニリンを含有しているため、リチウムイオンの挿入・脱離が円滑に行われ、高い電流密度での充放電においてもサイクル劣化を抑制できる。また、水系の結着剤であるので、安全性や溶剤回収の問題を解消することができる。
また、本発明の電極及び電池によれば、エネルギー密度が高く、サイクル特性に優れた電池を構成することができる。